(57)【要約】【課題】従来よりもハンドリングに優れる土壌改良材を提供しようとするもの。【解決手段】木炭片に石膏を付着せしめて嵩比重を高めると共に親水性を付与した。この土壌改良材では、木炭片に対しより嵩比重が大きい石膏を付着（例えば含浸させたり混合したりする）せしめることにより、土壌改良材としての嵩比重を高めることができ、散布した際に風で飛ばされ難くすることができる。また、通常撥水性があり水に沈み難い木炭片に親水性を有する石膏を付着せしめ複合させることにより、土壌改良材全体としての親水性（水和性）を付与することができ、水と親和し易くなり散布した際に水に浮遊し難くなる。【選択図】    なし【特許請求の範囲】
【請求項１】
木炭片に石膏を付着せしめて嵩比重を高めると共に親水性を付与したことを特徴とする土壌改良材。
【請求項２】
前記木炭片の平均サイズが約０．５ｍｍ以上であって農業用散布機の排出口の約１／３以下とした請求項１記載の土壌改良材。
【請求項３】
前記木炭片は木酢液を含浸させたものである請求項１又は２記載の土壌改良材。
【請求項４】
前記石膏として廃石膏を用いた請求項１乃至３のいずれかに記載の土壌改良材。
【請求項５】
粉末状の石膏と木炭片と水とを混合して複合させ、その粒度を調整して粒状にするようにしたことを特徴とする土壌改良材の製造方法。
【請求項６】
前記粉末状の石膏と木炭片とを混合し、傾斜皿型造粒機により造粒成形するようにした請求項５記載の土壌改良材の製造方法。
【発明の詳細な説明】
【０００１】
【発明の属する技術分野】
この発明は、ハンドリングに優れる土壌改良材に関するものである。
【０００２】
【従来の技術】
従来より環境問題の高まりの中、農業においても天然物由来の資材が見直され、農業用の土壌改良材として木炭等を利用した商品が開発されてきている（例えば、非特許文献１参照）。
【０００３】
この土壌改良材は木炭を３〜５ｍｍの粒子に粉砕し木酢液を含浸させたものであるが、木炭は表面積が非常に大きく微生物の住処としての役割や有効微生物の増殖、通気性、通水性、保肥力の向上に役立ち、また植物に必要な無機成分がバランスよく含まれ、作物の食味向上にも役立つという利点がある。
【０００４】
しかし、前記土壌改良材を散布しても風で飛ばされたり水に浮いたりするなどハンドリングがあまりよくない場合があるという問題があった。
【０００５】
【非特許文献１】
大幸ＴＥＣ株式会社  ホームページ、“木酢大辞典  農業用土壌改良材  ラッパ木酢炭素”、［ｏｎｌｉｎｅ］、平成１５年、  ［２００３／１／２７検索］、インターネット＜ｈｔｔｐ：／／ｗｗｗ．ｔａｉｋｏｔｅｃ．ｃｏ．ｊｐ／ｅｎｇｅｉ／ｅｎｇｅｉｉｔｅｍ．ｈｔｍ＞、
【０００６】
【発明が解決しようとする課題】
そこでこの発明は、従来よりもハンドリングに優れる土壌改良材を提供しようとするものである。
【０００７】
【課題を解決するための手段】
前記課題を解決するためこの発明では次のような技術的手段を講じている。
【０００８】
▲１▼  この発明の土壌改良材は、木炭片に石膏を付着せしめて嵩比重（容器に粉体や粒体などを詰めたとき個々の粉体や粒体の間に存在する空隙も含めた比重）を高めると共に親水性を付与したことを特徴とする。
【０００９】
木炭片の嵩比重は通常０．５程度であるのに対し、石膏の硬化体の嵩比重は通常０．８〜１．３程度である。
【００１０】
この土壌改良材では、木炭片に対しより嵩比重が大きい石膏を付着（例えば含浸させたり混合したりする）せしめることにより、土壌改良材としての嵩比重を高めることができ、散布した際に風で飛ばされ難くすることができる。
【００１１】
また、通常撥水性があり水に沈み難い木炭片に親水性を有する石膏を付着せしめ複合させることにより、土壌改良材全体としての親水性（水和性）を付与することができ、水と親和し易くなり散布した際に水に浮遊し難くなる。
【００１２】
前記石膏として焼石膏を用いることも出来る。
【００１３】
▲２▼  前記木炭片の平均サイズが約０．５ｍｍ以上であって農業用散布機の排出口の約１／３以下としたこととしてもよい
このように構成すると、農業用散布機を用いて土壌改良材を施用する際、前記農業用散布機のタンク排出口でブリッジ（詰まって出なくなる）やラットホール（排出口中央に透通孔ができてしまう）が発生し難くなり、散布効率が飛躍的に向上する。木炭片の形状は、角張ったものよりも丸くした方がブリッジを起こし難い。すなわち、木炭片はできるだけ球形に近いことが好ましく、この場合の木炭片のサイズは直径を言う。
【００１４】
▲３▼  前記木炭片は木酢液を含浸させたものであることとしてもよい。
【００１５】
このように構成すると、木酢液と石膏との相互作用により木酢液の有する有効微生物の増殖などの特性と石膏の有するカルシウムとイオウの肥料成分の加味により土壌が肥沃に改良される。
【００１６】
▲４▼  前記石膏として廃石膏を用いたこととしてもよい。
【００１７】
このように構成すると、建築解体廃材として大量に排出されてきている廃石膏の莫大な排出量に対して有効な処理方法を提供することができる。
【００１８】
▲５▼  この発明の土壌改良材の製造方法は、粉末状の石膏と木炭片と水とを混合して複合させ、その粒度を調整して粒状にするようにしたことを特徴とする。
【００１９】
この土壌改良材の製造方法では、木炭片の粒度や石膏の粒度、また木炭片と石膏との混合比などを任意に調整することにより、比重や水和性能、吸着性能の異なる様々なグレードの土壌改良材を提供することができる。
【００２０】
▲６▼  前記粉末状の石膏と木炭片とを混合し、傾斜皿型造粒機により造粒成形するようにしてもよい。
【００２１】
この傾斜皿型造粒機は、傾斜した位置で回転する皿内に石膏と木炭片の混合粉末を投入し適量の水を添加してペレット化させ連続的に粒子を造る装置で、傾斜角度、回転速度、投入量などの変化により粒径の調整が可能である。
【００２２】
【発明の実施の形態】
以下、この発明の実施の形態を説明する。
【００２３】
この土壌改良材は、木炭片に石膏を付着（例えば含浸させたり混合したりする）せしめて嵩比重を高めると共に親水性を付与している。
【００２４】
木炭はもともと木材を炭化して得られる天然物由来の資材であるため環境に悪影響を与えることが殆どなく、一定の期間使用後には土に還すことも可能であるという利点がある。
【００２５】
木炭片の形状は角張ったものよりも出来るだけ丸いものの方が好ましく、この実施形態ではスギ材からなる球形に近いものを用いた。前記木炭片の直径の平均サイズは、約０．５ｍｍ以上であって農業用散布機の排出口（口径３０ｍｍ）の約１／３以下の１０ｍｍとした。
【００２６】
また石膏も環境負荷が少なく、農地に使用すると肥料成分のカルシウムとイオウとを補給しまたアルカリ性に傾いた土壌を酸性にすることができるという利点がある。前記石膏として廃石膏を用いた。この廃石膏は、陶磁器の成型用型材として使用済みとなったものである。廃石膏として、他に建築物に使用された石膏ボードなども用いることができる。また石膏として天然石膏、リン酸を生産する際に副産されるリン酸石膏、排煙中のイオウ分を除去するときにできる排煙脱硫石膏なども使用することができる。
【００２７】
そして、この土壌改良材の製造方法は、石膏を乾燥させて粉末状にするか、石膏を加熱して焼石膏の粉末状とし、前記粉末に水分と砕いた木炭片とを混合して複合させ、その粒度を調整して粒状にするようにしたものである。
【００２８】
次に、この実施形態の土壌改良材の使用状態を説明する。
【００２９】
木炭片の嵩比重は通常０．５程度であるのに対し、石膏の硬化体の嵩比重は通常０．８〜１．３程度である。この土壌改良材では、木炭片に対しより嵩比重が大きい石膏を付着せしめることにより、土壌改良材の嵩比重を高めることができ、散布した際に風で飛ばされ難くすることができる。
【００３０】
また、通常撥水性があり水に沈み難い木炭片に親水性を有する石膏を付着せしめ複合させることにより、木炭片に付着した石膏の部分に水が水和していくこととなり、土壌改良材全体としての親水性を付与することができすなわち水と親和し易くなり、水中に散布した際に水にすぐに沈んで浮遊し難くなり均一に散布することができる。
【００３１】
すなわち、散布した際に風で飛ばされ難くすることができ且つ水に浮遊し難くなるので、従来よりもハンドリングに優れるという利点がある。
【００３２】
前記木炭片の平均サイズは、約０．５ｍｍ以上であって農業用散布機の排出口（３０ｍｍ）の約１／３（１０ｍｍ）以下としたので、農業用散布機を用いて土壌改良材を施用する際、前記農業用散布機のタンク排出口でブリッジ（詰まって出なくなる）やラットホール（排出口中央に透通孔ができてしまう）が発生し難くなり、散布効率が飛躍的に向上するという利点がある。
【００３３】
また前記石膏として廃石膏を用いたので、建築解体廃材として大量に排出されてきている廃石膏の莫大な排出量に対して有効な処理方法を提供できるという利点がある。
【００３４】
この土壌改良材の製造方法では、木炭片の粒度や石膏の粒度、また木炭片と石膏との混合比などを任意に調整することにより、比重や水和性能、吸着性能の異なる様々なグレードの土壌改良材  （複合物）を提供できるという利点がある。
【００３５】
【実施例】
次に、この発明の構成をより具体的に説明する。
（実施例１）
木炭片  （平均粒径が３ｍｍ以下となるようにした粉砕品）と焼石膏とを混合し、水に投入して攪拌し複合化させ硬化体にすることにより、土壌改良材を得た。ここで、粒径が１ｍｍ以下の木炭片の嵩比重は０．５１、１〜３ｍｍの木炭片の嵩比重は０．４６であり、軽く且つ水に沈まないものであった。
【００３６】
前記石膏として、陶磁器の成型用で使用済みとなった型材の廃石膏を粉砕し、加熱分解させ焼石膏とし、粒径５０μ以下が８０％以上になるように粉砕したものを用いた。この焼石膏の嵩比重は０．６８で、比表面積は１３，５００ｃｍ２／ｇであった。結果を、次の表に示す。
【００３７】
【表１】
2005015534.tif 000002
この土壌改良材は嵩比重が０．６前後と大きく且つ親水性があり、散布しても風に飛ばされ難く水に沈み易かった。すなわち吸水能力があり、木酢液の含浸も可能なものであった。木酢液を含浸させると、有効微生物を増殖させやすいという利点がある。さらに大きさも自由に調整することができ微粉末がなくその粒形は丸く、表１に示すように乾燥耐圧強度（２．４〜４．２ＭＰａ）にも優れ、取り扱いにより壊れて粉末状となることもなく、農業用散布機から円滑に排出することができた。
【００３８】
また、木炭５０部で焼石膏５０部の場合の嵩比重は０．５６であった。石膏の真比重は２．３であり、表１の吸水量（３６〜４１％）  から親水性が高く吸水して容易に水に沈むことが分かる。さらに、表１の乾燥耐圧強度（２．４ＭＰａ以上）から焼石膏は４０部以上あれば強度的に十分であることが分かる。
（実施例２）
木炭片  （平均粒径が３ｍｍ以下となるようにした粉砕品）と焼石膏とを混合し、傾斜皿型造粒機（ｐａｎ−ｔｙｐｅ  ｐｅｌｌｅｔｉｚｅｒ）を使用して造粒成形することにより、土壌改良材を得た。ここで、この木炭片の嵩比重は０．４８であった。
【００３９】
前記石膏として、陶磁器の成形用で使用済みとなった型材の廃石膏を粉砕し、加熱分解させ焼石膏にし、粒径５０μ以下が８０％以上になるように粉砕したものを用いた。この焼石膏の嵩比重は０．６８で、比表面積は１３，５００ｃｍ２／ｇであった。
【００４０】
傾斜皿型造粒機は、傾斜した位置で回転する皿内に混合粉末を投入し適量の水を添加してペレット化させ連続的に粒子を造る装置で、傾斜角度、回転速度、投入量等の変化により粒径の調整が可能である。結果を、次の表に示す。
【００４１】
【表２】
2005015534.tif 000003
この土壌改良材は１．０前後と嵩比重が大きく親水性があり、散布しても風に飛ばされ難く水に沈み易かった。すなわち吸水能力があり、木酢液の含浸も可能なものであった。木酢液を含浸させると、有効微生物を増殖させやすいという利点がある。さらに大きさも自由に調整することができ微粉末がなくその粒形は丸く、表２に示すように耐圧乾燥強度（４．０〜６．４ＭＰａ）にも優れ、取り扱いにより壊れて粉末状となることもなく、農業用散布機から円滑に排出することができた。
【００４２】
また、木炭４０部で焼石膏６０部の場合の嵩比重は１．１２、木炭５０部で焼石膏５０部の場合の嵩比重は１．０４、木炭６０部で焼石膏４０部の場合の嵩比重は０．９７であり、表２の吸水量（１６〜１９％）から親水性があり吸水して容易に水に沈むことが分かる。さらに、表２の乾燥耐圧強度（４．０ＭＰａ以上）から焼石膏は４０部以上あれば強度的に十分であることが分かる。
【００４３】
【発明の効果】
この発明は上述のような構成であり、次の効果を有する。
【００４４】
散布した際に風で飛ばされ難くすることができ且つ水に浮遊し難くなるので、従来よりもハンドリングに優れる土壌改良材を提供することができる。